(57)【特許請求の範囲】
【請求項１】
電気泳動デバイスにおいて用いるための着色されたポリマー粒子の調製方法であって、
ａ）アゾ基、アントラキノンならびにフタロシアニン基から選択される発色団基およびメタクリレート、アクリレート、メタクリルアミド、アクリロニトリル、α置換アクリレート、スチレンおよびビニルエーテル、ビニルエステル、プロペニルエーテル、オキセタンおよびエポキシから選択される１種または２種以上の重合性基を含む、少なくとも１種の重合性色素、メタクリル酸、アクリル酸、メタクリレート、アクリレート、メタクリルアミド、アクリロニトリル、α置換アクリレート、スチレンおよびビニルエーテル、ビニルエステル、プロペニルエーテル、オキセタンおよびエポキシから選択される、少なくとも１種のモノマー、非水性分散体（ＮＡＤ）安定剤である、少なくとも１種の立体安定剤、少なくとも１種の開始剤および任意にカチオン性モノマーまたはアニオン性モノマーである、少なくとも１種の荷電コモノマーを、ドデカン、テトラデカン、デカンおよびノナンからなる群から選択される非水性溶媒中で反応させること
を含む、前記方法。
【請求項２】
さらに
ｂ）着色されたポリマー粒子を洗浄すること
を含む、請求項１に記載の方法。
【請求項３】
重合性色素が、水不溶性色素である、請求項１または２に記載の方法。
【請求項４】
重合性色素が、水溶性色素である、請求項１または２に記載の方法。
【請求項５】
立体安定剤が、櫛型構造を有するブロックコポリマーであることを特徴とする、請求項１〜４のいずれか一項に記載の方法。
【請求項６】
重合性色素が、ディスパースレッド１メタクリレートもしくはアクリレート、式１で表される色素、式２で表される色素、または式３で表される色素
【化１】
0005902481.tif 000017
式中、Ｒ１、Ｒ２、Ｒ３、Ｒ５、Ｒ７＝Ｃ１〜Ｃ４アルキルであり、
Ｒ４、Ｒ６、Ｒ８＝ＨまたはＣＨ３であり、
Ｈａｌ＝ハロゲンであり、
Ａ−＝ハロゲン、酢酸、プロピオン酸、乳酸、メタンスルホン酸、ｐ−トルエンスルホン酸、水酸化物および硝酸からなる群から選択されるアニオン
であることを特徴とする、請求項１〜５のいずれか一項に記載の方法。
【請求項７】
ポリマー粒子を、重合性色素、少なくとも１種のモノマー、立体安定剤、開始剤および非水性であり、無極性の溶媒を含む組成物から、バッチプロセスにおいて調製することを特徴とする、請求項１〜６のいずれか一項に記載の方法。
【請求項８】
ポリマー粒子が、５０〜１０００ｎｍの直径を有することを特徴とする、請求項１〜７のいずれか一項に記載の方法。
【発明の詳細な説明】
【技術分野】
【０００１】
本発明は、好ましくは電荷保持のための表面機能性を有する着色されたポリマー粒子、それらの製造方法、電気泳動デバイスの作製のためのこれらの粒子の使用、そのような粒子を含むカラー電気泳動ディスプレイ、および新規な水溶性色素に関する。
【背景技術】
【０００２】
近年、低電力、低コストおよび軽量ディスプレイデバイスについての必要性が高まっている。ＥＰＤ（電気泳動ディスプレイ）は、この要件を満たすことができる。ＥＰＤの１つの使用は、電子ペーパー用である。画像が表示された後に、画像がさらなる電圧を印加せずに長期間にわたり保持され得ることが必須である。したがって、これは、低電力使用の要件を満たし、また画像が、他の画像が必要とされるまで視覚可能であり得ることを意味する。
【０００３】
ＥＰＤは一般的に、各々が１つまたは２つ以上の電極を含む２つの基板間に分散した荷電電気泳動粒子を含む。電極間の空間は、粒子の色に対して異なる色である分散媒体で満たされている。電圧を電極間に印加した場合には、荷電粒子は、反対の極性を有する電極に移動する。粒子は、観察者の側の電極を被覆することができ、したがって、画像を観察者の側から観察した際に、粒子の色と同一の色が表示される。すべての画像を、多数のピクセルを用いて観察することができる。
【０００４】
ＥＰＤの利用可能な技術は、商業的に電子書籍において用いられる電子ペーパーを含む。この用途は、白黒または淡色(light colour)を用いる。しかし、従来技術のＥＰＤの主要な欠点は、鮮やかな(bright)全色系の欠如である。
【０００５】
異なる着色粒子の単一のピクセルにおける使用は、最近の特許文献（US 7,304,634、GB 2 438 436、US2007/0268244）において例示されているが、これらのアプローチのすべては、複雑なセル構造および駆動スキームを用いることを必要とする。
【０００６】
ＥＰＤのための特別な着色粒子およびそれらの調製のための方法は、US 2007/0297038、US 2008/0013156、US 6,822,782、WO 2007/048721、WO 2008/003619、WO 2008/003604、US 2005/0267263、WO 2006/126120およびJ. Nanosci. Nanotechn. 2006, Vol. 6, No. 11, p. 3450 - 3454に開示されている。無機粒子および樹脂粒子を含む２つの粒子系もまた、知られている（EP 1 491 941）。これらの着色粒子は、複雑なプロセスによって達成可能であるに過ぎず、かつ／またはそれらは、特定の用途に適するに過ぎない。同様の着色粒子およびそれらの調製プロセスは、分析手法について（US 5,607,864およびUS 5,716,855）、ならびにインクジェット印刷のためのトナー粒子として（US 4,613,559）知られている。
【０００７】
無極性媒体中に容易に分散させることができ、電気泳動移動度を示し、分散剤中で色が滲出しない荷電着色粒子の単純な調製についての必要性がある。
【発明の概要】
【０００８】
したがって、本発明の目的は、カラー電気泳動ディスプレイのための電気光学的に活性な媒体およびそのような媒体中で用いるための特別に設計された着色粒子を提供することにある。
【０００９】
この目的は、電気泳動デバイスにおいて用いるための着色されたポリマー粒子の製造方法であって、ａ）少なくとも１種の重合性色素、少なくとも１種のモノマー、少なくとも１種の開始剤、好ましくは少なくとも１種の立体安定剤および任意に少なくとも１種の荷電コモノマーを、非水性溶媒中で反応させる段階、ならびに好ましくはｂ）着色されたポリマー粒子を洗浄する段階を含む、前記方法によって、これらの粒子自体によって、これらの粒子を電気泳動デバイスの作製のために用いることによって、そのような粒子および新規な水溶性色素を含むカラー電気泳動ディスプレイによって解決される。
【００１０】
本発明の主題は特に、特別に設計されたポリマー粒子および誘電性有機媒体中でのそれらの分散体を用いて、好ましくはフルカラー電子新聞または電気泳動ディスプレイの電気的にスイッチング可能な部品として適した組成物を製造することに関する。
【００１１】
それは、さらに特に、ポリマー粒子の合成、それらの表面を共有結合した置換基で修飾して、分散性(dispersability)および荷電の保持を促進すること、ならびに重合性色素を物理的かつ不可逆的に閉じこめて、色を粒子に付与することに関する。
【００１２】
それはまた、特に誘電性有機媒体における前述のポリマー粒子の分散体に関し、それによって、印加された電界における粒子の電気泳動的スイッチングが可能になる。
【００１３】
本発明のポリマー粒子の利点は、特に、以下のものであり得る：
・画質に関する、５０〜５００ｎｍ、好ましくは１５０〜４００ｎｍの小さい直径範囲を有する粒子のサイズ、単分散サイズ分布の優れた制御および／または
・光学的透明度および色適合性に関する、ガラス状のポリマーの性質および／または
・耐溶媒性に関する、均一な架橋ネットワーク構造および／または
・ＥＰＤ溶媒媒体中に分散させた際の非膨張性、衝撃強度、硬度および／または
【００１４】
・ＥＰＤに最も用いられている媒体である無極性の連続相における分散性、および／または
・誘電性媒体中での高い電気泳動移動度、および／または
・すべての色にわたる色素の包含に対して、技術が普遍的に適用可能である、および／または
・正確なゼータ電位が可能である、および／または
【００１５】
・すべての色が、同一の密度を有する（沈降／凝集性能について良好である）、および／または
・同程度の電圧における優れたスイッチング挙動、より迅速な応答時間、および／または
・一貫した表面特性、および／または
・良好な再現性、および／または
・担体流体に近い密度。
【００１６】
本発明の主要な利点は、適切な色、例えば赤色、緑色および青色またはシアン、マゼンタおよび黄色の組み合わせの粒子を調製することが可能であること、ならびに高い単分散性を有し、好ましくは荷電が包含された、着色された所望のサイズの粒子を調製することが可能であって、電気泳動的移動を可能にすることである。
【００１７】
本プロセスが、費用効率的な製造工程を可能にする、ＥＰＤに適する着色された粒子を提供するための１段階反応であるのが、特に有利である。
【００１８】
重合性色素を粒子の形成ステージにおいて用いることによって、色素がコモノマーと不可逆的に結合し、粒子の本質的な部分となるのが可能になる。色素が粒子中のコモノマーに共有結合しているため、ＥＰＤに適するすべての溶媒中に滲出する傾向か高度に低い。
【００１９】
さらに、色素を、所望の好適な色、例えばシアンまたは赤色を生じるように特定的に設計することができる。色素上の重合可能な基を、適切な色素モノマーが他のモノマーと反応して粒子を形成することができるように、容易に修飾することができる（例えばメタクリレート、アクリレートなど）。
【００２０】
本発明によって、以前にＥＰＤのための着色されたポリマー粒子の合成について報告されているように、水性媒体の使用が回避される。水性媒体中での調製が、健康、安全および環境的項目の点において明らかな利点を有する一方、最終的には、着色されたポリマー粒子を、ＥＰＤにおいて用いるために非水性の無極性媒体中に再分散させなければならない。粒子を水中で調製する場合には、通常は、長時間にわたる電力を消費するプロセス、例えば凍結乾燥または噴霧乾燥が、水を除去するために必要とされる。本発明によって、そのような時間を消費する段階が回避され、着色されたポリマー粒子を、ＥＰＤのための好適な無極性溶媒中に再分散させる必要はない。この経路によってまた、不要な微量の水がＥＰＤ分散体中に包含されるのが回避される。したがって、本発明のプロセスは、ＥＰＤに適する着色された粒子を製造するための、凍結または噴霧乾燥を必要とせず、費用効率的な製造プロセスを可能にする１段階反応を提供する。溶媒の移動は、必要ではない。
【００２１】
本発明は、荷電および色を互いに独立して制御することができる、着色されたポリマー粒子を製造するための容易な方法を提供する。本発明の粒子が、いかなる色をも、ＥＰＤにおける担体流体を用いる無極性溶媒中に、長期間にわたってさえも滲出させないのが、特に有利である。
【００２２】
ＥＰＤのための粒子の設計および合成において、本発明は、色、荷電、大きさ、単分散性などを独立して操作して、着色されたＥＰＤについてのすべての所望の特徴を有する粒子を製造する機会を提供する。
【００２３】
本発明の必須の構成要素は、重合性色素である。一般的に、重合性色素は、溶媒に可溶性であるかまたは水溶性であり得、それらは、アニオン性、カチオン性または非荷電であり得る。１つの例において、色素を用い、これは、粒子に共有結合しており、かつ粒子に優先的に可溶である。このアプローチは、最大の可能な耐変色性を提供する。
【００２４】
重合性色素の機能は、粒子を着色することである。重合性色素は、発色団、１種または２種以上の重合した基、任意のリンカー基（スペーサー）、ならびに物理的特性（例えば可溶性、光への耐性など）を改変する任意の基、ならびに任意に荷電基（１つまたは２つ以上）からなる。
【００２５】
重合性色素は、好ましくは、発色団基ならびに重合性基、例えばメタクリレート、アクリレート、メタクリルアミド、アクリロニトリル、α置換アクリレート、スチレンおよびビニルエーテル、ビニルエステル、プロペニルエーテル、オキセタンおよびエポキシなど、特にメタクリレートおよびアクリレートから選択される、官能基または複数の官能基を含む。
【００２６】
重合性基を、発色団基に直接結合させてもよいか、またはリンカー基を介して結合させてもよい。好適なリンカー基の例は、任意に置換されたアルキル鎖、ポリエーテルアルキル鎖、シクロアルキルまたは芳香環、芳香族複素環またはその組み合わせである。
【００２７】
発色団基は、好ましくは共役芳香族（芳香族複素環を含む）および／または以下のものを含む多重結合を含む：アゾ（モノアゾ、ビスアゾ、トリスアゾ、結合したアゾなどを含む）、金属化されたアゾ、アントラキノン、ピロリン、フタロシアニン、ポリメチン、アリールカルボニウム、トリフェンジオキサジン、ジアリールメタン、トリアリールメタン、アントラキノン、フタロシアニン、メチン、ポリメチン、インドアニリン、インドフェノール、スチルベン、スクアリリウム(squarilium)、アミノケトン、キサンテン、フルオロン、アクリデン(acridene)、キノレン、チアゾール、アジン、インジュリン、ニグロシン、オキサジン、チアジン、インジゴイド、キノニオイド(quinonioid)、キナクリドン、ラクトン、ベンゾジフラノン、フラボノール、ケイロン、ポリエン、クロマン、ニトロ、ナフトラクタム、ホルマゼンもしくはインドレン基または２種もしくは３種以上のそのような基の組み合わせ。
【００２８】
好ましい発色団基は、アゾ基（特にモノアゾおよびビスアゾ）、アントラキノンならびにフタロシアニン基である。
好ましくは、重合性色素は、発色団基およびアクリレートまたはメタクリレート骨格から選択される１種または２種以上の官能基を含む。
【００２９】
重合性色素は、例えば鮮やかな黄色、マゼンタまたはシアン色および自己色調黒色(self shade blacks)を有する単一の発色団を含んでいてもよい。しかし、それはまた、混合された共有結合した発色団を含んで、例えば共有結合した茶色および青または黄色、マゼンタおよびシアンによって黒色を得てもよい。緑色を、黄色およびシアンなどによって得ることができる。拡張された共役発色団をまた用いて、数種の色調を得ることができる。例えば、ビスおよびトリスアゾ化合物を用いて、黒色および他のよりぼんやりした色調（ネービーブルー、茶色、オリーブグリーンなど）を得ることができる。
【００３０】
重合性色素の混合物をまた用いて、正確な粒子の色調を得ることができる；例えば茶色および青色または黄色、マゼンタおよびシアン前重合色素の単一成分の混合物からの黒色。同様に、色調を、例えば少量の別個の重合性色素を加えて、粒子の色を改変する（例えばより緑色を帯びた黄色色調を得るために、９５％の黄色および５％のシアン）ことによって調整することができる。
【００３１】
カラーインデックス（The Society of Dyers and Colorists with the American Association of Textile Chemists and Colorists、例えば第３版、１９８２によって発行された）によって定められている、反応性（アニオン性）色素、直接(direct)（アニオン性）色素、酸性（アニオン性）色素および塩基性（カチオン性）色素の効用（application group)からの修飾された重合性色素（反応性基（１種または２種以上）を有する）が好ましい。
【００３２】
重合性色素の好ましい例を、以下の表に要約する。
【表１−１】
0005902481.tif 000002
【００３３】
【表１−２】
0005902481.tif 000003
【００３４】
【表１−３】
0005902481.tif 000004
【００３５】
【表１−４】
0005902481.tif 000005
【００３６】
カチオン性重合性色素は、用途において正の荷電を有する共有結合した基（１つまたは２つ以上）を含むか、または発色団基中に正の荷電を含む。それらは、窒素、リン、酸素もしくは硫黄原子またはそれらを含む基、例えばヘテロ芳香族（チアゾール、イミダゾール）非局在化窒素塩基（グアニジンなど）のプロトン化または第四級化(quaternation)から誘導され得る。関連するアニオンは、好ましくは単一の荷電を有し、ハロゲン（Ｆ−、Ｃｌ−、Ｂｒ−など）、一塩基酸（オキソ）アニオン（酢酸、プロピオン酸、乳酸、メタンスルホン酸、ｐ−トルエンスルホン酸、水酸化物、硝酸など）であり得る。
【００３７】
水溶性のカチオン性重合性色素の好ましい例を、表２に列挙する（対イオンＭｅＯＳＯ３−、また、好ましくは、適するのはＦ、Ｃｌ−、Ｂｒ−、アセテートである）
【００３８】
【表２】
0005902481.tif 000006
【００３９】
アニオン性重合性色素は、当該用途において負の荷電を有する共有結合した基（１つまたは２つ以上）を含み、酸性基、例えばスルホン酸、カルボン酸、ホスホン酸の脱プロトン化から誘導され得る。関連するカチオンは、好ましくは、単一の荷電を有し、金属（Ｌｉ＋、Ｎａ＋、Ｋ＋など）、荷電した窒素（ＮＨ４＋、ＮＥｔ３Ｈ＋、ＮＥｔ４＋、ＮＭｅ４＋、イミダゾリウムカチオンなど）、正に荷電したリン、硫黄などであり得る。水溶性アニオン性色素の好ましい例は、酸のＮａ＋、ＮＨ４＋、ＮＥｔ４＋塩である。
【００４０】
他の好ましい例は、ＣｕＰｃ（ＳＯ３−）ｎ（ＳＯ２ＮＨＣＨ２ＣＨ２ＣＯＯＣＭｅ＝＝ＣＨ２）ｍであり、式中ＣｕＰｃは、銅フタロシアニンであり、ｍ＞１、ｎ＞１、ｍ＋ｎ＞２かつ＜１６および好ましくは２〜５の範囲内である。
【００４１】
好ましい色素酸を、表３に列挙する。好ましい水分散性の中性の色素を、表４に列挙する。
【００４２】
【表３】
0005902481.tif 000007
【００４３】
【表４】
0005902481.tif 000008
【００４４】
好ましくは、重合性水溶性色素モノマーを用いる。これは、そのような色素が非水性媒体に溶解せず、ポリマー粒子中に強力に固定されるため、有利である。したがって、微量の重合していない色素が、粒子が形成された後に粒子中に存在する場合には、それはＥＰＤ流体中に滲出しない。
【００４５】
好ましくは、重合性の水溶性色素モノマー、例えばカチオン性塩基性青色４１（番号１および２として表２に列挙した）ならびに式１による同様の色素のアクリレートまたはメタクリレート誘導体を、用いることができる。
【化１】
0005902481.tif 000009
式中、Ｒ１、Ｒ２、Ｒ３＝アルキル、好ましくはＣ１〜Ｃ４アルキルであり、
Ｒ４＝ＨまたはＣＨ３であり、
Ａ−＝ハロゲン、一塩基酸（オキソ）アニオン、好ましくは酢酸、プロピオン酸、乳酸、メタンスルホン酸、ｐ−トルエンスルホン酸、水酸化物または硝酸であり、好ましくはＲ１、Ｒ２、Ｒ４＝ＣＨ３およびＲ３＝Ｃ２Ｈ５およびＡ−＝メタンスルホン酸である。
【００４６】
特に好ましい重合性水溶性色素は、カチオン性塩基性青色４１のメタクリレート誘導体である。
【００４７】
そのような重合性色素の調製を、カチオン性塩基性青色４１のメタクリレート誘導体について例証し、それを、以下のスキームにおいて示すように３段階反応によって調製することができる：
【化２】
0005902481.tif 000010
【００４８】
本発明のプロセスについての他の予期されない利点は、カチオン性またはアニオン性色素を用いる場合には、電荷が粒子中に同時に導入され、それが、中性色素を用いる場合には欠落していることである。これは、ＥＰＤセルにおけるゼータ電位および移動度に対して好ましい。
【００４９】
しかし、また、溶媒に可溶である色素、例えば商業的に入手できるディスパースレッド１メタクリレートを重合させることが、可能である。また好ましいのは、表１の色素１１もしくは１２のような構造を有する色素または式２に示す同様の色素である。
【化３】
0005902481.tif 000011
式中、Ｒ５＝Ｃ１〜Ｃ４アルキル、好ましくはＣＨ３であり、
Ｒ６＝ＨまたはＣＨ３、好ましくはＣＨ３であり、
Ｈａｌ＝ハロゲン、好ましくはＣｌである。
【００５０】
そのような重合性色素の調製を、メタクリレート誘導体（表１の色素１１）について例証し、それを、以下のスキームにおいて示すように３段階反応によって調製することができる：
【化４】
0005902481.tif 000012
【００５１】
また、式３に示す表３の色素１または同様の色素と同様の構造を有する色素を重合させることが、可能である。
【化５】
0005902481.tif 000013
式中、Ｒ７＝アルキル、好ましくはＣ１〜Ｃ４アルキル、特にＣＨ３であり、
Ｒ８＝ＨまたはＣＨ３、好ましくはＣＨ３である。
【００５２】
そのような重合性色素の調製を、メタクリレート誘導体（表３の色素１）について例証し、それを、以下のスキームにおいて示すように３段階反応によって調製することができる：
【化６】
0005902481.tif 000014
【００５３】
好ましくは、ディスパースレッド１、式１で表される色素のアクリレートまたはメタクリレート誘導体、特にカチオン性塩基性青色４１のメタクリレートまたはアクリレート誘導体、式２で表される、特にＲ５およびＲ６＝ＣＨ３であり、Ｈａｌ＝Ｃｌである色素、ならびに式３で表される、特にＲ７およびＲ８＝ＣＨ３である色素を、本発明のための重合性色素として用いる。特に好ましいのは、ディスパースレッド１メタクリレート、カチオン性塩基性青色４１のメタクリレート誘導体および式３で表され、Ｒ７およびＲ８＝ＣＨ３である色素である。
【００５４】
本発明の着色されたポリマー粒子を、非水性、好ましくは無極性媒体中での単純な１段階反応において調製することができる。好ましい溶媒は、無極性炭化水素溶媒、特にＥＰＤ流体において用いられるもの、即ちIsoparシリーズ(Exxon-Mobil)、Norpar、Shell-Sol (Shell)、Sol-Trol (Shell)、ナフサ、および他の石油溶媒、ならびに長鎖アルカン、例えばドデカン、テトラデカン、デカンおよびノナンである。特に好ましいのは、ドデカンである。好ましくは、着色されたポリマー粒子を、単に好ましくは孔サイズフィルター、即ち０．１μｍの孔サイズフィルターを通して懸濁液を注ぐことによって、濾過によって反応懸濁液から分離するか、または粒子を、遠心分離によって清浄にすることができる。
【００５５】
重合条件の選択は、粒子の所要のサイズおよびサイズ分布に依存する。重合条件の調整は、当業者に周知である。
【００５６】
好ましくは、すべての反応体を重合プロセスの開始時に完全に加えるバッチ重合プロセスを用いる。そのようなプロセスにおいて、比較的少数の変数のみを、所与の処方物について調節しなければならない。そのような場合において行うことができる好ましい変更は、反応温度、反応器設計ならびに撹拌のタイプおよび速度に対するものである。
したがって、バッチ重合プロセスを、反応処方物の限定された多用途性および単純な評価のために、製造対半連続的バッチ操作のために用いる。
【００５７】
本発明のプロセスの他の長所は、それが界面活性剤を有しないことである。保護コロイド（水溶性ポリマー）および界面活性剤は、粒子内安定性および粒径制御に対するそれらの影響のため、通常エマルジョン重合における重要な処方物変数であるが、それらは、電気泳動的応答に対して悪影響を及ぼし得る。
【００５８】
好ましくは、本発明の重合は、遊離基重合である。
通常、本発明のモノマー組成物は、少なくとも１種の重合性色素、少なくとも１種のモノマー、少なくとも１種の開始剤、好ましくは少なくとも１種の立体安定剤、および任意に少なくとも１種の荷電コモノマーを含む。
【００５９】
好ましくは、本発明のモノマー組成物は、重合性色素、少なくとも１種のモノマー、立体安定剤、開始剤および非水性の無極性溶媒を含む。
【００６０】
ポリマー粒子の調製のために以下に記載するモノマーを、重合性色素と混ぜ合わせて、重合性色素／モノマー混合物を生成することができ、かつ／またはモノマーを、重合性混合物中に段階的に包含させて、特別の効果、例えばコア−シェル効果を生じさせて、より多くの色素が粒子のシェル上にあるようにすることができる。特に好ましいのは、重合性色素、例えばディスパースレッド１アクリレートとのメチルメタクリレートと類似するモノマーである。
【００６１】
粒子は、ほとんどのモノマータイプ、特にメタクリレート、アクリレート、メタクリルアミド、アクリロニトリル、α置換アクリレート、スチレンおよびビニルエーテル、ビニルエステル、プロペニルエーテル、オキセタンおよびエポキシから調製することができるが、典型的には、モノマー、次に架橋剤であるべき最大の百分率から調製し、荷電モノマー（例えば第四級化されたモノマー）を含む。
【００６２】
以下のものは、用いることができるすべての例であり、それは、Sigma-Aldrich化学社から商業的に入手可能である。モノマーの混合物もまた、用いてもよい。
【００６３】
メタクリレート：
メチルメタクリレート（ＭＭＡ）、エチルメタクリレート（ＥＭＡ）、ｎ−ブチルメタクリレート（ＢＭＡ）、２−アミノエチルメタクリレート塩酸塩、アリルメタクリレート、ベンジルメタクリレート、２−ブトキシエチルメタクリレート、２−（ｔｅｒｔ−ブチルアミノ）エチルメタクリレート、ブチルメタクリレート、ｔｅｒｔ−ブチルメタクリレート、カプロラクトン２−（メタクリロイルオキシ）エチルエステル、３−クロロ−２−ヒドロキシプロピルメタクリレート、シクロヘキシルメタクリレート、
【００６４】
２−（ジエチルアミノ）エチルメタクリレート、ジ（エチレングリコール）メチルエーテルメタクリレート、２−（ジメチルアミノ）エチルメタクリレート、２−エトキシエチルメタクリレート、エチレングリコールジシクロペンテニルエーテルメタクリレート、エチレングリコールメチルエーテルメタクリレート、エチレングリコールフェニルエーテルメタクリレート、２−エチルヘキシルメタクリレート、フルフリルメタクリレート、グリシジルメタクリレート、グリコシルオキシエチルメタクリレート、ヘキシルメタクリレート、ヒドロキシブチルメタクリレート、２−ヒドロキシエチルメタクリレート、２−ヒドロキシエチルメタクリレート、
【００６５】
ヒドロキシプロピルメタクリレートとヒドロキシイソプロピルメタクリレートとのヒドロキシプロピルメタクリレート混合物、２−ヒドロキシプロピル２−（メタクリロイルオキシ）エチルフタレート、イソボルニルメタクリレート、イソブチルメタクリレート、２−イソシアナトエチルメタクリレート、イソデシルメタクリレート、ラウリルメタクリレート、塩化メタクリロイル、メタクリル酸、２−（メチルチオ）エチルメタクリレート、モノ−２−（メタクリロイルオキシ）エチルマレエート、モノ−２−（メタクリロイルオキシ）エチルスクシネート、ペンタブロモフェニルメタクリレート、フェニルメタクリレート、リン酸２−ヒドロキシエチルメタクリレートエステル、ステアリルメタクリレート、３−スルホプロピルメタクリレートカリウム塩、テトラヒドロフルフリルメタクリレート、３−（トリクロロシリル）プロピルメタクリレート、トリデシルメタクリレート、３−（トリメトキシシリル）プロピルメタクリレート、３，３，５−トリメチルシクロヘキシルメタクリレート、トリメチルシリルメタクリレート、ビニルメタクリレート。好ましくは、メチルメタクリレート（ＭＭＡ）、メタクリル酸、エチルメタクリレート（ＥＭＡ）、メタクリル酸および／またはｎ−ブチルメタクリレート（ＢＭＡ）を用いる。
【００６６】
アクリレート：
アクリル酸、４−アクリロイルモルホリン、［２−（アクリロイルオキシ）エチル］トリメチルアンモニウムクロリド、２−（４−ベンゾイル−３−ヒドロキシフェノキシ）エチルアクリレート、ベンジル２−プロピルアクリレート、２−ブトキシエチルアクリレート、ブチルアクリレート、ｔｅｒｔ−ブチルアクリレート、２−［（ブチルアミノ）カルボニル］オキシ］エチルアクリレート、ｔｅｒｔ−ブチル２−ブロモアクリレート、４−ｔｅｒｔ−ブチルシクロヘキシルアクリレート、２−カルボキシエチルアクリレート、無水２−カルボキシエチルアクリレートオリゴマー、２−（ジエチルアミノ）エチルアクリレート、ｉ（エチレングリコール）エチルエーテルアクリレート技術的等級、ジ（エチレングリコール）２−エチルヘキシルエーテルアクリレート、２−（ジメチルアミノ）エチルアクリレート、３−（ジメチルアミノ）プロピルアクリレート、ジペンタエリスリトールペンタ／ヘキサアクリレート、２−エトキシエチルアクリレート、エチルアクリレート、２−エチルアクリロイルクロリド、エチル２−（ブロモメチル）アクリレート、
【００６７】
エチルシス（β−シアノ）アクリレート、エチレングリコールジシクロペンテニルエーテルアクリレート、エチレングリコールメチルエーテルアクリレート、エチレングリコールフェニルエーテルアクリレート、エチル２−エチルアクリレート、２−エチルヘキシルアクリレート、エチル２−プロピルアクリレート、エチル２−（トリメチルシリルメチル）アクリレート、ヘキシルアクリレート、４−ヒドロキシブチルアクリレート、２−ヒドロキシエチルアクリレート、２−ヒドロキシ−３−フェノキシプロピルアクリレート、ヒドロキシプロピルアクリレート、イソボルニルアクリレート、イソブチルアクリレート、イソデシルアクリレート、イソオクチルアクリレート、ラウリルアクリレート、メチル２−アセトアミドアクリレート、メチルアクリレート、メチルα−ブロモアクリレート、メチル２−（ブロモメチル）アクリレート、メチル３−ヒドロキシ−２−メチレンブチレート、オクタデシルアクリレート、ペンタブロモベンジルアクリレート、ペンタブロモフェニルアクリレート、ポリ（エチレングリコール）メチルエーテルアクリレート、ポリ（プロピレングリコール）アクリレート、ポリ（プロピレングリコール）メチルエーテルアクリレート大豆油、エポキシド化アクリレート、３−スルホプロピルアクリレートカリウム塩、テトラヒドロフルフリルアクリレート、３−（トリメトキシシリル）プロピルアクリレート、３，５，５−トリメチルヘキシルアクリレート。好ましくは、メチルアクリレート、アクリル酸、エチルアクリレート（ＥＭＡ）および／またはｎ−ブチルアクリレート（ＢＭＡ）を用いる。
【００６８】
アクリルアミド：
２−アクリルアミドグリコール酸、２−アクリルアミド−２−メチル−１−プロパンスルホン酸、２−アクリルアミド−２−メチル−１−プロパンスルホン酸ナトリウム塩溶液、（３−アクリルアミドプロピル）トリメチルアンモニウムクロリド溶液、３−アクリロイルアミノ−１−プロパノール溶液プラム(purum)、Ｎ−（ブトキシメチル）アクリルアミド、Ｎ−ｔｅｒｔ−ブチルアクリルアミド、ジアセトンアクリルアミド、Ｎ，Ｎ−ジメチルアクリルアミド、Ｎ−［３−（ジメチルアミノ）プロピル］メタクリルアミド、Ｎ−ヒドロキシエチルアクリルアミド、Ｎ−（ヒドロキシメチル）アクリルアミド、Ｎ−（イソブトキシメチル）アクリルアミド、Ｎ−イソプロピルアクリルアミド、Ｎ−イソプロピルメタクリルアミド、メタクリルアミド、Ｎ−フェニルアクリルアミド、Ｎ−［トリス（ヒドロキシメチル）メチル］アクリルアミド、
【００６９】
スチレン
スチレン、ジビニルベンゼン、４−アセトキシスチレン、４−ベンジルオキシ−３−メトキシスチレン、２−ブロモスチレン、３−ブロモスチレン、４−ブロモスチレン、α−ブロモスチレン、４−ｔｅｒｔ−ブトキシスチレン、４−ｔｅｒｔ−ブチルスチレン、４−クロロ−α−メチルスチレン、２−クロロスチレン、３−クロロスチレン、４−クロロスチレン、２，６−ジクロロスチレン、２，６−ジフルオロスチレン、１，３−ジイソプロペニルベンゼン、３，４−ジメトキシスチレン、α，２−ジメチルスチレン、２，４−ジメチルスチレン、２，５−ジメチルスチレン，Ｎ，Ｎ−ジメチルビニルベンジルアミン、
【００７０】
２，４−ジフェニル−４−メチル−１−ペンテン、４−エトキシスチレン、２−フルオロスチレン、３−フルオロスチレン、４−フルオロスチレン、２−イソプロペニルアニリン、３−イソプロペニル−α、α−ジメチルベンジルイソシアネート、メチルスチレン、α−メチルスチレン、３−メチルスチレン、４−メチルスチレン、３−ニトロスチレン、２，３，４，５，６−ペンタフルオロスチレン、２−（トリフルオロメチル）スチレン、３−（トリフルオロメチル）スチレン、４−（トリフルオロメチル）スチレン、２，４，６−トリメチルスチレン。好ましくは、スチレンおよび／またはジビニルベンゼンを用いる。
【００７１】
ビニル群
３−ビニルアニリン、４−ビニルアニリン、４−ビニルアニソール、９−ビニルアントラセン、３−ビニル安息香酸、４−ビニル安息香酸、ビニルベンジルクロリド、４−ビニルベンジルクロリド、（ビニルベンジル）トリメチルアンモニウムクロリド、４−ビニルビフェニル、２−ビニルナフタレン、２−ビニルナフタレン、酢酸ビニル、安息香酸ビニル、ビニル４−ｔｅｒｔ−ブチルベンゾエート、クロロギ酸ビニル、クロロギ酸ビニル、ケイ皮酸ビニル、デカン酸ビニル、ネオデカン酸ビニル、ネオノナン酸ビニル、ピバル酸ビニル、プロピオン酸ビニル、ステアリン酸ビニル、トリフルオロ酢酸ビニル、
【００７２】
用いてもよい他のモノマーは、粒子の安定化を助けるための基を有するもの、例えばポリ（エチレングリコール）メチルエーテルアクリレート、ポリ（エチレングリコール）フェニルエーテルアクリレート、ラウリルメタクリレート、ポリ（エチレングリコール）メチルエーテルアクリレート、ポリ（プロピレングリコール）メチルエーテルアクリレート、ラウリルアクリレートおよび上記のもののフッ素化されたモノマーである。
【００７３】
モノマーの数種は、所望によりさらなる反応のための基、例えばグリシジルエタクリレート、２−ヒドロキシエチルメタクリレートを有する。
【００７４】
以下の化合物を、可溶性制御および溶媒膨張耐性のための粒子内架橋モノマーとして用いることができる：エチレングリコールジメタクリレート（ＥＧＤＭＡ）、アリルメタクリレート（ＡＬＭＡ）、ジビニルベンゼン、ビス［４−（ビニルオキシ）ブチル］アジペート、ビス［４−（ビニルオキシ）ブチル］１，６−ヘキサンジイルビスカルバメート、ビス［４−（ビニルオキシ）ブチル］イソフタレート、ビス［４−（ビニルオキシ）ブチル］（メチレンジ−４，１−フェニレン）ビスカルバメート、ビス［４−（ビニルオキシ）ブチル］スクシネート、ビス［４−（ビニルオキシ）ブチル］テレフタレート、ビス［４−（ビニルオキシメチル）シクロヘキシルメチル］グルタレート、１，４−ブタンジオールジビニルエーテル、１，４−ブタンジオールビニルエーテル、ブチルビニルエーテル、ｔｅｒｔ−ブチルビニルエーテル、２−クロロエチルビニルエーテル、
【００７５】
１，４−シクロヘキサンジメタノールジビニルエーテル、１，４−シクロヘキサンジメタノールビニルエーテル、ジ（エチレングリコール）ジビニルエーテル、ジ（エチレングリコール）ビニルエーテル、エチレングリコールブチルビニルエーテル、エチレングリコールビニルエーテル、トリス［４−（ビニルオキシ）ブチル］トリメリテート、３−（アクリロイルオキシ）−２−ヒドロキシプロピルメタクリレート、ビス［２−（メタクリロイルオキシ）エチル］ホスフェート、ビスフェノールＡプロポキシレートジアクリレート、１，３−ブタンジオールジアクリレート、１，４−ブタンジオールジアクリレート、１，３−ブタンジオールジメタクリレート、１，４−ブタンジオールジメタクリレート、Ｎ，Ｎ’−（１，２−ジヒドロキシエチレン）ビスアクリルアミド、ジ（トリメチロールプロパン）テトラアクリレート、ジウレタンジメタクリレート、Ｎ，Ｎ’−エチレンビス（アクリルアミド）、
【００７６】
グリセロール１，３−ジグリセロレート、グリセロールジメタクリレート、１，６−ヘキサンジオールジアクリレート、１，６−ヘキサンジオールジメタクリレート、１，６−ヘキサンジイルビス［オキシ（２−ヒドロキシ−３，１−プロパンジイル）］ビスアクリレート、ヒドロキシピバリルヒドロキシピバレートビス［６−（アクリロイルオキシ）ヘキサノエート］、ネオペンチルグリコールジアクリレート、ペンタエリスリトールジアクリレート、ペンタエリスリトールテトラアクリレート、ペンタエリスリトールトリアクリレート、ポリ（プロピレングリコール）ジアクリレート、ポリ（プロピレングリコール）ジメタクリレート、１，３，５−トリアクリロイルヘキサヒドロ−１，３，５−トリアジン、トリシクロ［５．２．１．０］デカンジメタノールジアクリレート、トリメチロールプロパンベンゾエートジアクリレート、トリメチロールプロパンエトキシレートメチルエーテルジアクリレート、トリメチロールプロパンエトキシレートトリアクリレート、トリメチロールプロパントリアクリレート、トリメチロールプロパントリメタクリレート、トリス［２−（アクリロイルオキシ）エチル］イソシアヌレート、トリ（プロピレングリコール）ジアクリレート。
【００７７】
任意に、モノマー組成物は、少なくとも１種の荷電コモノマーを含む。
粒子安定性および粒径制御のためのカチオン性モノマーの例は、２−メタクリルオキシエチルトリメチルアンモニウムクロリド（ＭＯＴＡＣ）、アクリルオキシエチルトリメチルアンモニウムクロリド（ＡＯＴＡＣ）、［３−（メタクリロイルアミノ）プロピル］トリメチルアンモニウムクロリド、［２−（メタクリロイルオキシ）エチル］トリメチルアンモニウムメチルサルフェート溶液、テトラアリルアンモニウムクロリド、ジアリルジメチルアンモニウムクロリド、（ビニルベンジル）トリメチルアンモニウムクロリドである。好ましくは、２−メタクリルオキシエチルトリメチルアンモニウムクロリド（ＭＯＴＡＣ）およびアクリルオキシエチルトリメチルアンモニウムクロリド（ＡＯＴＡＣ）を、用いる。
【００７８】
アニオン性モノマーの例は、メタクリル酸、アクリル酸、２−（トリフルオロメチル）アクリル酸、３−（２−フリル）アクリル酸、３−（２−チエニル）アクリル酸、３−（フェニルチオ）アクリル酸、ポリ（アクリル酸）カリウム塩、ポリ（アクリル酸）ナトリウム塩、ポリ（アクリル酸）、ポリ（アクリル酸、ナトリウム塩）溶液、トランス−３−（４−メトキシベンゾイル）アクリル酸、２−メトキシケイ皮酸、３−インドールアクリル酸、３−メトキシケイ皮酸、４−イミダゾールアクリル酸、４−メトキシケイ皮酸、ポリ（スチレン）−ブロック−ポリ（アクリル酸）、ポリ（アクリロニトリル−コ−ブタジエン−コ−アクリル酸）、ジカルボキシ末端、ポリ（アクリロニトリル−コ−ブタジエン−コ−アクリル酸）、ジカルボキシ末端、グリシジルメタクリレートジエステル、
【００７９】
２，３−ジフェニル−アクリル酸、２−Ｍｅ−アクリル酸、３−（１−ナフチル）アクリル酸、３−（２，３，５，６−テトラメチルベンゾイル）アクリル酸、３−（４−メトキシフェニル）アクリル酸、３−（４−ピリジル）アクリル酸、３−ｐ−トリル−アクリル酸、５−ノルボルネン−２−アクリル酸、トランス−３−（２，５−ジメチルベンゾイル）アクリル酸、トランス−３−（４−エトキシベンゾイル）アクリル酸、トランス−３−（４−メトキシベンゾイル）アクリル酸、２，２’−（１，３−フェニレン）ビス（３−（２−アミノフェニル）アクリル酸）、２，２’−（１，３−フェニレン）ビス（３−（２−アミノフェニル）アクリル酸）塩酸塩、２，２’−（１，３−フェニレン）ビス（３−（２−ニトロフェニル）アクリル酸）、２−［２−（２’，４’−ジフルオロ［１，１’−ビフェニル］−４−イル）−２−オキソエチル］アクリル酸、２−（２−（２−クロロアニリノ）−２−オキソエチル）−３−（４−メトキシフェニル）アクリル酸、２−（２−（（２−ヒドロキシエチル）アミノ）−２−オキソエチル）−３−（４−メトキシフェニル）アクリル酸、２−（２−（シクロヘキシルアミノ）−２−オキソエチル）−３−（４−メトキシフェニル）アクリル酸のナトリウム、カリウムまたはトリエチルアミン塩である。
【００８０】
好ましいモノマー組成物は、メチルメタクリレートおよびメタクリル酸を含む。
好ましくは、油溶性開始剤を、界面活性剤のないエマルジョン共重合において用いて、サイズ、粒子形態を制御し、反応の終了時における残留モノマーを減少させる。好ましくは、油溶性熱開始剤を、本プロセスの段階ｃ）において加える。例は、２，２’−アゾビス（４−メトキシ−２．４−ジメチルバレロニトリル）、２，２’−アゾビス（Ｎ−ブチル−２−メチルプロピオンアミド）、２，２’−アゾビス（２．４−ジメチルバレロニトリル）、ジメチル２，２’−アゾビス（２−メチルプロピオネート）、またVazo 67 (DuPont)として知られている２，２’−アゾビス（２−メチルブチロニトリル）、１，１’−アゾビス（シクロヘキサン−１−カルボニトリル）、２，２’−アゾビス［Ｎ−（２−プロペニル）−２−メチルプロピオンアミド］、１−［（１−シアノ−１−メチルエチル）アゾ］ホルムアミド、２，２’−アゾビス（Ｎ−シクロヘキシル−２−メチルプロピオンアミド）（すべてWakoから入手可能）；Vazo 52およびVazo 64（DuPontから入手可能）、Luperox 331である。
【００８１】
好ましくは、２，２’−アゾビス（２．４−ジメチルバレロニトリル）、ジメチル２，２’−アゾビス（２−メチルプロピオネート）、２，２’−アゾビス（２−メチルブチロニトリル）またはVazo 67を用いる。
本発明の重合性組成物は通常、０．１〜１５、好ましくは１〜１０重量％の色素、５０〜９５重量％、好ましくは７０〜９０重量％のモノマー、１〜４０重量％、好ましくは１〜１０重量％の架橋モノマー、１〜３０重量％、好ましくは１〜１０重量％のイオン性モノマーおよび０．１〜１０重量％、好ましくは０．１〜５重量％の開始剤を含み、すべての百分率は、重合可能な組成物の合計重量（溶媒を除く）を基準とする。
【００８２】
本発明において調製するポリマー粒子は、好ましくは、５０〜１０００ｎｍの範囲内のサイズ（直径）を有し、好ましくは単分散性の粒度分布を有する球形粒子である。好ましい粒径は、５０〜６００ｎｍ、好ましくは５０〜５６０ｎｍ、特に５０〜５００ｎｍ、さらにより好ましくは１００〜４００ｎｍである。特に好ましいのは、１５０〜４００ｎｍ、特に１５０〜３５０ｎｍの粒径を有する粒子である。粒径を、一般的な装置、例えばMalvern NanoZS粒子分析器によって、水性粒子分散体の光子相関分光法によって決定する。
【００８３】
電気泳動的流体中のポリマー粒子のサイズは、溶媒および／または界面活性剤の影響のために、水性分散体中で測定されるサイズと異なり得る。電気泳動的流体において、本発明のポリマー粒子は、好ましくは１００〜８００ｎｍ、特に１００〜７００ｎｍの粒径を有し、好ましくは１５０〜７００ｎｍが好ましい。特に好ましいのは、１５０〜６００ｎｍの粒径を有するポリマー粒子である。
【００８４】
ポリマー粒子の無極性連続相中での表面安定化または立体反発を増強するために、立体安定剤を、好ましくは着色されたポリマー粒子中に包含させる。好ましくは、非水性分散体（ＮＡＤ）安定剤を、粒子中に吸着させる。
【００８５】
好適なＮＡＤ安定剤は、櫛型構造を有するブロックコポリマーである。特に、約１０，０００〜１００，０００の分子量を有するブロックコポリマーを、用いることができる。骨格対毛髪状のもの(hairs)の分子量比は、約１：１であり得る。粒子分散媒体（無極性溶媒）は、好ましくは骨格のための貧溶媒である。骨格化学は、好ましくは粒子と類似している。毛髪状のものは好ましくは堅く、毛髪状のものの長さは、好ましくは粒子を立体的に安定化するのに必要な距離の程度である。粒子分散媒体は、好ましくは毛髪状のもののための良溶媒である。発色団および／または荷電基を、骨格およびまたは毛髪状のものに結合させることが可能である。
【００８６】
ＮＡＤ安定剤は、商業的に入手できるか、または例えば‘Dispersion Polymerization in Organic Media’, ISBN 0471 054186、K.E.J. Barrett編、John Wiley and Sons出版、Copyright 1975、Imperial Chemical Industries Ltdによる、に記載されている既知の方法で調製することができる。好ましいＮＡＤ安定剤は、例えばポリ（ヒドロキシステアリン酸）およびポリ（ヒドロキシステアリン酸）グラフト（ポリ）メチルメタクリレートおよびメタクリル酸コポリマー、Lubrizol Ltd., UKからのSolsperse 3000、Solsperse 11,200、Solsperse 13,300およびSolsperse 13,240である。有利には、追加的に共重合したグリシジルメタクリレートを含む安定剤を、ポリマー粒子に永久的に固定してもよい。これを単に、同一の容器中で、温度を上昇させ、ジエタノールアミンを加えることによって行う。これによってグリシジル環が開放され、それは次に、メタクリル酸モノマーからの未反応のカルボン酸基と重合するために利用可能である。
【００８７】
架橋コポリマーナノ粒子を、好ましくはアゾビスイソブチロニトリル（ＡＩＢＮ）または２，２’−アゾビス（２−メチルブチロニトリル（Vazo 67）を開始剤として用いた、メチルメタクリレート（ＭＭＡ）、メタクリル酸、色素モノマー、１−オクタンチオールおよびＮＡＤ安定剤の乳化剤のない共重合によって調製することができる。好ましくは、重合を、バッチプロセスを用いて行う。
【００８８】
本発明の粒子は、主に電気泳動ディスプレイにおいて用いるために設計される。典型的な電気泳動ディスプレイは、好ましくは、低極性の、または無極性の溶媒中に分散させた粒子、これと共に電気泳動的特性、例えば安定性および荷電を改善するための添加剤からなる。そのような分散体の例は、文献、例えばUS 7,247,379；WO 99/10767；US 2007/0128352；US 7,236,290；US 7,170,670；US 7,038,655；US 7,277,218；US 7,226,550；US 7,110,162；US 6,956,690；US 7,052,766；US 6,194,488；US 5,783,614；US 5,403,518；US 5,380,362に十分に記載されている。
【００８９】
流体の安定性を（立体的安定化によって、または荷電剤として用いることによって）改善するための典型的な添加剤は、当該分野における専門家に知られており、Brij、SpanおよびTweenシリーズの界面活性剤(Aldrich)、Solsperse、IrcosperseおよびColorburstシリーズ(Lubrizol)、ＯＬＯＡ荷電剤(Chevron Chemicals)ならびにAerosol-OT(Aldrich)を含む（しかしそれらには限定されない）。
【００９０】
電気泳動的特性を改善するすべての他の添加剤を、それらが処方物媒体、特に硬化効果を最小にするように設計された増粘剤またはポリマー添加剤に可溶である場合に、包含させることができる。
【００９１】
分散溶媒を、主に誘電率、屈折率、密度および粘度を基準として選択することができる。好ましい溶媒の選択によって、低い誘電率（＜１０、より好ましくは＜５）、高い体積抵抗率（約１０１５オーム−ｃｍ）、低い粘度（５ｃｓｔ未満）、低い水溶性、高い沸点（＞８０℃）および屈折率ならびに粒子のものと同様の密度が示される。これらの変数を微調整することは、最終的な用途の挙動を変化させるために有用であり得る。例えば、低速スイッチング用途、例えばポスターディスプレイまたは棚ラベルにおいて、増大した粘度を有して、より遅いスイッチング速度を犠牲にして画像の存続期間を改善することが、有利であり得る。しかし、迅速なスイッチング、例えば電子書籍およびディスプレイを必要とする用途において、画像が依然として安定である（およびしたがってディスプレイとしての電力消費の増大がより頻繁なアドレッシングを必要とする）、より低い粘度によって、存続期間を犠牲にしてより速いスイッチングが可能になる。
【００９２】
好ましい溶媒は、しばしば無極性炭化水素溶媒、例えばIsoparシリーズ(Exxon-Mobil)、Norpar、Shell-Sol (Shell)、Sol-Trol (Shell)、ナフサおよび他の石油溶媒、ならびに長鎖アルカン、例えばドデカン、テトラデカン、デカンおよびノナンである。これらは、低誘電性、低粘度かつ低密度の溶媒である傾向がある。密度整合粒子／溶媒混合物によって、はるかに改善された沈殿／沈降特徴が得られ、したがって所望される。この理由によって、しばしば、ハロゲン化溶媒を加えて密度整合を可能にすることが、有用であり得る。そのような溶媒の典型的な例は、Halocarbon油シリーズ（Halocarbon製品）またはテトラクロロエチレン、四塩化炭素、１，２，４−トリクロロベンゼンおよび同様の溶媒である。これらの溶媒の多くの否定的な観点は、毒性および環境適合性であり、したがっていくつかの場合において、そのような溶媒を用いることよりもむしろ、添加剤を加えて沈降に対する安定性を増強することが、有益であり得る。
【００９３】
本発明の粒子の処方において用いる好ましい添加剤および溶媒は、OLOA11000(Chevron Chemicals)、Ircosperse 2153(Lubrizol Ltd)およびドデカン(Sigma Aldrich)である。
【００９４】
通常、電気泳動的流体は、表面層で被覆して誘電性媒体および誘電性流体媒体中への良好な分散性を促進した、荷電無機ナノ粒子、例えばチタニア、アルミナまたは硫酸バリウムを含む。粒子を分散させるために用いる溶媒および添加剤は、本発明の例内で用いるものに限定されておらず、多くの他の溶媒および／または分散剤を、用いることができる。電気泳動ディスプレイに適する溶媒および分散剤のリストを、既存の文献、特にWO 99/10767およびWO 2005/017046中に見出すことができる。次に、電気泳動的流体を、電気泳動ディスプレイ素子中に種々のピクセル構造によって包含させ、それは、例えばElsevier B.V., Amsterdamによって公表されているC. M. Lampert, Displays; 2004, 25(5)中に見出され得る。
【００９５】
電気泳動ディスプレイは、典型的に、ピクセルまたはパターン化された素子を白黒光学的状態またはそれらの中間のグレースケール状態間でスイッチングするのに適する、モノリシックまたはパターン化されたバックプレーン電極構造を密接に組み合わせた電気泳動ディスプレイ媒体を含む。
【００９６】
本発明の電気泳動的粒子は、すべての既知の電気泳動的媒体および電気泳動ディスプレイ、例えば柔軟なディスプレイ、１粒子系、２粒子系、染色された流体、マイクロカプセルを含むシステム、マイクロカップシステム、エアギャップシステムおよび他のものに適し、それは、Elsevier B.V., Amsterdamによって公表されたC. M. Lampert, Displays; 2004, 25(5)に記載されている通りである。柔軟なディスプレイの例は、動的キーパッド、電子新聞腕時計、動的価格設定および広告、電子書籍リーダー、ロール可能な(rollable)ディスプレイ、スマートカード媒体、製品包装、携帯電話、ラブトップ(lab top)、ディスプレイカード、電子看板である。
【００９７】
記載中に述べた好ましい化合物、その使用、組成物およびプロセスに加えて、特許請求の範囲に、本発明の主題のさらなる好ましい組み合わせを開示する。
したがって、引用した参考文献中の開示はまた、明らかに本出願の開示内容の一部である。
【００９８】
以下の例は、本発明を、保護の範囲を限定せずにさらに詳細に説明する。特に、関連する例が基づく化合物の、例中に記載した特徴、特性および利点をまた、詳細に記載していない他の物質および化合物に適用することができるが、他の箇所に述べない限り、保護の範囲内にある。さらに、本発明を、クレームした範囲全体を通じて行うことができ、本明細書中に述べた例に限定されない。
【００９９】
例
処方物の特徴づけを、Malvern NanoZS粒子分析器を用いて行った。この機器は、分散体中の粒子のサイズおよび電気泳動的流体のゼータ電位を測定する。ゼータ電位（ＺＰ）は、電気泳動移動度の即時の測定値から誘導され、したがって電気泳動的用途において用いるための流体の好適性の指標である。
【０１００】
例１：分散重合によるディスパースレッドメタクリレートを含む赤色粒子の調製
溶媒（ICI Ltd.から得た、製品コードX190-442）中の装飾的ＮＡＤ安定剤３３．８重量％を、冷メタノール中で沈殿させ、乾燥させ、酢酸エチル(Aldrich)および酢酸ブチル(Aldrich)の５０：５０混合物に溶解する。
【０１０１】
メチルメタクリレート（２５．５ｇ）、メタクリル酸（０．５ｇ）、ディスパースレッド１メタクリレート（０．５３ｇ）、ＡＩＢＮ（０．２３ｇ）、１−オクタンチオール（０．１４ｇ）、ドデカン（２３．６３ｇ）およびＮＡＤ安定剤（４．２５ｇ）（５０：５０  酢酸エチル／酢酸ブチル中３０重量％）を混合し、フラスコ中で８０℃にて２時間加熱する。温度を、１２０℃に上昇させる。ジエタノールアミン（０．２ｇ）を加える。１２時間後、反応混合物を室温に放冷する。分散体を、ステンレス鋼ホルダー中の４７ｍｍのディスクフィルターを通して、真空をブフナー（Buchner）フラスコに加えることによって濾過する。０．１μｍ孔サイズのDurapore膜を、濾過媒体として用いる。粒子を、ドデカンで洗浄する。洗浄したものが無色になった後に、粒子をドデカン中に再分散させる。
収量：２３ｇ。
【０１０２】
例２：ＣＩ塩基性青色４１のメタクリレートエステル誘導体の調製
【化７】
0005902481.tif 000015
ステージ１
２−アミノ−６−メトキシベンゾチアゾール（１８．０ｇ）を、酢酸（７０ｍｌ）およびプロピオン酸（５０ｍｌ）の混合物中で、５０℃にて撹拌する。得られた溶液を、−１０℃に冷却する。ニトロシル硫酸溶液（硫酸中４０重量％）（３２．０ｇ）を滴加する。この混合物を、Ｎ−エチル−Ｎ−（２−ヒドロキシエチル）アニリンおよびスルファミン酸（１．０ｇ）を酢酸（２５ｍｌ）および氷／水（１００ｍｌ）に溶解した、撹拌した溶液に加える。２０分後、ｐＨは、水酸化カリウム溶液の滴加によって４まで上昇する。タール状残留物が生成する；混合物を、タールが固化するまでさらに２時間撹拌する。この固体を採集し、水で洗浄し、次にアルコールおよびアセトンに溶解して、深い赤色の溶液を得る。高温水を加えて、固体を沈殿させ、それを濾過によって除去する。固体を、冷アルコールで洗浄し、乾燥する（２９．５ｇ、収率８３％）。Ｍｐ  １７８〜１７９℃。
【０１０３】
ステージ２
上記のヒドロキシエチル分散色素（１０．７ｇ）色素を、塩化メチレン（１００ｍｌ）およびピリジン（２０ｍｌ）中で撹拌する。無水メタクリル酸（１０ｍｌ）を加え、混合物を環流下で２４時間加熱する。室温に冷却した際に、水（５ｍｌ）を加え、混合物を２時間撹拌する。揮発性物質を、減圧下で除去して、タール状残留物を残留させ、それを、５重量％の水性重炭酸ナトリウム溶液中で１６時間撹拌する。得られた粗生成物を塩化メチレン／ヘキサン（６０／４０）に溶解し、シリカゲルに通じる。溶媒を除去した後、固体残留物（９．７ｇ）を、プロパン−２−オールから結晶化して、ルビン(rubine)結晶質固体を得る。
収量７．０ｇ、５５％。ｍｐ  １２３〜１２５℃。
【０１０４】
ステージ３
ジメチルサルフェート（１ｍｌ）を、メタクリレートエステル（１．０６ｇ）をトルエン（２５ｍｌ）に溶解した撹拌した溶液に、１００℃にて滴加する。１０分後、タールがフラスコの壁上に蒸着を開始し、混合物を室温に放冷する。タールを冷トルエンで洗浄し、酢酸エチル（２５ｍｌ）中で一晩撹拌する。得られた半固体残留物を採集し、プロパン−２−オールに加え、混合物を加熱して沸騰させる。冷却の際に、固体が沈殿し、それを冷プロパン−２−オールで洗浄し、乾燥する。
【０１０５】
収量１．２２ｇ、８９％。Ｍｐ  １４０〜１４２℃（９７．３％、ｈｐｌｃによる主成分）
Ｃ２３Ｈ２７Ｎ４ＯＳによって、４３９の質量イオンが得られる。
試料の質量スペクトルによって、正のイオンモードにおけるスペクトルが得られた。（ＥＩ＋）
スペクトルは、ｍ／ｚ  ４３９にてイオンを示し、それは、提案された構造についてカチオンと一致する。
【０１０６】
例３：塩基性青色４１メタクリレートを含む青色粒子の調製
１００ｍｌの円錐フラスコ中に、２５．５ｇのメチルメタクリレートおよび０．５ｇのメタクリル酸、０．５３ｇの塩基性青色４１メタクリレート、０．２３ｇのＡＩＢＮ、０．１４ｇの１−オクタンチオール、２３．６３ｇのドデカンおよび例１において用いた４．２５ｇのＮＡＤ安定剤（５０：５０  酢酸エチル／酢酸ブチル中３０重量％）を加える。反応混合物を、水浴中で８０℃にて２時間、振とうしながら加熱する。温度を１２０℃に上昇させる。ジエタノールアミン（０．２ｇ）を加える。１２時間後、反応混合物を室温に放冷する。分散体を、ステンレス鋼ホルダー中の４７ｍｍのディスクフィルターを通して、真空をブフナー（Buchner）フラスコに加えることによって濾過する。０．１μｍ孔サイズのDurapore膜を、濾過媒体として用いる。粒子を、ドデカンで洗浄する。洗浄したものが無色になった後に、粒子をドデカン中に再分散させる。
収量：約２０ｇ。
【０１０７】
粒子の耐変色性を、粒子分散体を少量の水で洗浄することによって試験する−色を、水相において検出することはできない。実験を、少量の塩基性青色４１メタクリレートを含むドデカンを用いて繰り返す場合には、色素は、水相中で明らかに検出可能である。これは、色素の粒子中への包含および耐変色性についての強力な実験的証明である。
【０１０８】
例４：例５の粒子処方物において用いる黄色色素の調製
【化８】
0005902481.tif 000016
ステージ１
無水メタクリル酸（７．７ｇ、０．０５ｍｏｌ）を、Ｎ−（２−ヒドロキシエチル）−Ｎ−エチルアニリン（６．６ｇ、０．０４ｍｏｌ）をピリジン（２５ｍｌ）に溶解した溶液に加え、混合物を５５℃にて２時間撹拌する。冷却した際に、混合物をシリカゲルに通じて、Ｎ−（２−アクリロイルオキシエチル）−Ｎ−エチルアニリンを淡黄色油として得る。５．３ｇ、６５％。
【０１０９】
ステージ２
２Ｎ亜硝酸ナトリウム（１０．２ｍｌ、０．０２０４ｍｏｌ）およびスルファニル酸（３．４６ｇ、０．０２ｍｏｌ）の冷溶液を、氷／希塩酸の撹拌した混合物に加える。０〜５℃にて１時間後に、過剰の亜硝酸を、スルファミン酸を加えることによって破壊し、得られたジアゾニウム塩を、Ｎ−（２−アクリロイルオキシエチル）−Ｎ−エチルアニリン（４．０６ｇ、０．０２ｍｏｌ）を水性酢酸に溶解した溶液に加える。冷溶液のｐＨを、水性アンモニアを滴加することによって４．５にゆっくりと上昇させる。２時間後、混合物を室温に放温し、硫酸アンモニウム（５％）を撹拌しながらゆっくり加える。得られた粘着性の固体（４）を採集し、アセトンで粉末にし、乾燥する。７．１ｇ、８２％。１Ｈ  ＮＭＲによって、予期されたシグナルが示される。
【０１１０】
例５：例４からの酸性黄色メタクリレート色素を含む黄色粒子の調製
２５０ｍｌの三口フラスコ中に、メチルメタクリレート（８．５ｇ、０．０８５ｍｏｌ）およびメタクリル酸（０．１７ｇ、１．９３ｍｍｏｌ）、酸性黄色色素メタクリレート（４）（０．１８ｇ）、Vazo 67（０．８ｇ）、１−オクタンチオール（０．５ｇ、０．３１９ｍｍｏｌ）、ドデカン（７．８７ｇ）および例１において用いたＮＡＤ安定剤（１．４２ｇ）（５０：５０  酢酸エチル／酢酸ブチル中３０重量％）を加える。反応混合物を、油浴中で８０℃にて２時間撹拌する。温度を１２０℃に上昇させる。ジエタノールアミン（０．２ｇ）を加える。１２時間後、反応混合物を室温に放冷する。分散体を、５０ミクロンの布を通して濾過する。粒子をドデカンで洗浄する。洗浄したものが無色になった後に、粒子をドデカン中に再分散させる。
【０１１１】
洗浄した黄色分散体を遠心分離し、数回再分散させて、黄色色素が粒子から滲出しているか否かをチェックする。
上清は無色かつ透明の外見を呈して、色素がドデカン中に滲出していないことを示す。
さらに、上清を、好適な範囲（典型的に３５０〜７００ｎｍ）にわたり、紫外線／可視分光光度分析によって分析して、色素滲出が発生しているか否かを決定する。滲出は検出されない。
【０１１２】
例６：例１の赤色粒子を含む電気泳動的処方物
０．００６４３ｇのAerosol-OT(Sigma-Aldrich)を、ドデカン（〜２５％固体含量）中の２．１３９００ｇの例１の赤色粒子に加え、ボルテックス混合する。分散体を、次に一晩ローラー混合する。
サイズ（４３８ｎｍ）、電気泳動移動度（０．０４１７５μｍｃｍ／Ｖｓ）、ＺＰ（−４７．３ｍＶ）。
【０１１３】
例７：例１の赤色粒子を含む電気泳動的処方物
０．００６１６ｇのOLOA-11000(Chevron Chemicals)を、ドデカン（〜２５％固体含量）中の２．００１５１ｇの例１の赤色粒子に加え、ボルテックス混合する。分散体を、次に一晩ローラー混合する。
サイズ（４３８ｎｍ）、電気泳動移動度（０．０２５３８μｍｃｍ／Ｖｓ）、ＺＰ（−２４．７ｍＶ）。
【０１１４】
例８：例３の青色粒子を含む電気泳動的処方物
０．０５００ｇのA-OT (Sigma Aldrich)を、ドデカン（〜２５％固体含量）中の０．１１３９ｇの例３の青色粒子および０．８３５０ｇのドデカンに加え、次にボルテックス混合する。分散体を、次に一晩ローラー混合する。
サイズ（３２０ｎｍ）、電気泳動移動度（２．３０５ｍ２／Ｖｓ×１０−１０）、ＺＰ（−２４．８ｍＶ）。
【０１１５】
例９：例３の青色粒子を含む電気泳動的処方物
０．００７６ｇの洗剤Infineum E (Infineum Corporation)を、ドデカン（〜２５％固体含量）中の０．１１３２ｇの例３の青色粒子および０．８７８９ｇのドデカンに加え、次にボルテックス混合する。分散体を、次に一晩ローラー混合する。
サイズ（３０７ｎｍ）、電気泳動移動度（８．１４８ｍ２／Ｖｓ×１０−１０）、ＺＰ（＋８７．８ｍＶ）。